(57)【要約】【課題】本発明の目的は、トイレの便器の表面に対して、優れた防汚効果を付与できるトイレ便器用コーティング剤を提供することである。【解決手段】ベタイン基を有する単量体を繰返単位として含み、且つ一方の末端がシラノール基を有するベタイン基含有親水性ポリマーを用いてトイレ便器をコーティングすることにより、糞便汚れに対して格段に優れた防汚効果を付与できる。【選択図】なし【特許請求の範囲】
【請求項１】
ベタイン基を有する単量体を繰返単位として含み、且つ一方の末端がシラノール基を有するベタイン基含有親水性ポリマーを含有する、トイレ便器用コーティング剤。
【請求項２】
ベタイン基を有する単量体を繰返単位として含み、且つ一方の末端がシラノール基を有するベタイン基含有親水性ポリマーを含有するコーティング剤を、トイレ便器の表面に接触させる、トイレ便器のコーティング方法。
【発明の詳細な説明】
【技術分野】
【０００１】
本発明は、トイレ便器の表面に対して優れた防汚効果を付与できるトイレ便器用コーティング剤に関する。
【背景技術】
【０００２】
家庭や商業施設等において、トイレを衛生的な状態に保つことは、居住者や使用者等の健康維持はもちろん、快適で気分よく生活する上で重要である。従来、トイレを衛生的な状態にする製品の一つとして、トイレ用洗浄剤が開発され使用されている。しかしながら、トイレ用洗浄剤では、トイレ便器の表面に糞便汚れが付着し難くなる効果（防汚効果）の点では限界がある。そこで、従来、トイレの便器の表面をコーティングすることにより、防汚効果を付与することが検討されている。
【０００３】
従来、金属、ガラス、陶器等の硬質表面に対して防汚効果を付与する方法としては、撥水化処理、及び親水化処理が知られている。
【０００４】
撥水化処理は、硬質表面に撥水性を付与することにより、水分を含む汚垢を反発させることにより付着し難くすることができる。このような撥水化処理は、衣類、自動車の塗装面等に広く適用されているが、トイレ便器の撥水処理への使用も検討されている。例えば、特許文献１には、フッ素系両新媒性物質を使用することによって、トイレ便器を撥水化処理できることが開示されている。
【０００５】
一方、親水化処理は、硬質表面に親水性を付与することにより、硬質表面の水に対する接触角を低下させ、水分を含む汚垢を流れ易くすることにより付着し難くすることができる。このような親水化処理は、ガラスや鏡の防曇や帯電防止等に広く適用されているが、トイレ便器の親水化処理への使用も検討されている。例えば、特許文献２には、特定のアセチレングリコールのアルキレノキサイド付加物を使用することによって、トイレ便器を親水化処理できることが開示されている。
【０００６】
しかしながら、糞便には、腸内細菌、油性物質、親水性物質等が混在しており、他の汚垢とは組成が著しく異なるため、従来の一般的な硬質表面に対する撥水化処理や親水化処理では、トイレ便器の糞便汚れに対する防汚効果は十分とはいえない。また、特許文献１及び２では、トイレ便器の表面処理によって防汚効果を付与できることが開示されているが、消費者ニーズの高まりに追従するために、防汚効果を向上させた処理剤の開発が望まれている。
【先行技術文献】
【特許文献】
【０００７】
【特許文献１】特開２０００−１４４１７７号公報
【特許文献２】特開２００６−３０７１４８号公報
【発明の概要】
【発明が解決しようとする課題】
【０００８】
本発明の目的は、トイレ便器の表面に対して、優れた防汚効果を付与できるトイレ便器用コーティング剤を提供することである。
【課題を解決するための手段】
【０００９】
本発明者は、前記課題を解決すべく鋭意検討を行ったところ、ベタイン基を有する単量体を繰返単位として含み、且つ一方の末端がシラノール基を有するベタイン基含有親水性ポリマーを用いてトイレ便器をコーティングすることにより、糞便汚れに対して格段に優れた防汚効果を付与できることを見出した。本発明は、かかる知見に基づいて、更に検討を重ねることにより完成したものである。
【００１０】
即ち、本発明は、下記に掲げる態様の発明を提供する。
項１．ベタイン基を有する単量体を繰返単位として含み、且つ一方の末端がシラノール基を有するベタイン基含有親水性ポリマーを含有する、トイレ便器用コーティング剤。
項２．  ベタイン基を有する単量体を繰返単位として含み、且つ一方の末端がシラノール基を有するベタイン基含有親水性ポリマーを含有するコーティング剤を、トイレ便器の表面に接触させる、トイレ便器のコーティング方法。
項３．  ベタイン基を有する単量体を繰返単位として含み、且つ一方の末端がシラノール基を有するベタイン基含有親水性ポリマーを含有する組成物の、トイレ便器用コーティング剤としての使用。
【発明の効果】
【００１１】
本発明によれば、トイレ便器の表面を特定構造のベタイン基含有親水性ポリマーでコーティングすることにより、糞便汚れに対して格段に優れた防汚効果を付与できるので、トイレ便器を衛生的な状態に保つことが可能になる。
【発明を実施するための形態】
【００１２】
１．トイレ便器用コーティング剤
本発明のトイレ便器用コーティング剤は、ベタイン基を有する単量体を繰返単位として含み、且つ一方の末端がシラノール基を有するベタイン基含有親水性ポリマーを含有することを特徴とする。以下、本発明のトイレ便器用コーティング剤について詳述する。
【００１３】
［ベタイン基含有親水性ポリマー］
本発明のトイレ便器用コーティング剤では、トイレ便器の表面をコーティングする成分として、ベタイン基を有する単量体を繰返単位として含み、且つ一方の末端がシラノール基を有するベタイン基含有親水性ポリマーを使用する。当該ベタイン基含有親水性ポリマーは、トイレ便器の表面に接触させると、シラノール基を介してトイレ便器の表面に付着してコーティングした状態になることにより、糞便汚れに対して格段に優れた防汚効果を付与する。
【００１４】
ベタイン基含有親水性ポリマーにおいて、前記単量体に含まれるベタイン基は、スルホベタイン基、カルボキシベタイン基、ホスホリルベタイン基等のいずれであってもよい。本発明において、ベタイン基とは、各ベタイン化合物から水素原子を１つ取り除いたベタイン残基を指す。ベタイン基含有親水性ポリマーでは、1種のベタイン基を有してもよく、２種以上のベタイン基を有していてもよい。
【００１５】
ベタイン基含有親水性ポリマーにおいて、繰返単位となるベタイン基を有する単量体の種類については、特に制限されないが、例えば、Ｎ−（メタ）アクリロイルアミノアルキル−Ｎ，Ｎ−ジメチルアンモニウムアルキル−α−スルホベタイン、Ｎ−（メタ）アクリロイルオキシアルキル−Ｎ，Ｎ−ジメチルアンモニウムアルキル−α−スルホベタイン、Ｎ−（メタ）アクリロイルオキシアルコキシアネルコキシ−Ｎ，Ｎ−ジメチルアンモニウムアルキル−α−スルホベタイン、Ｎ，Ｎ−ジ（メタ）アクリロイルオキシアルキル−Ｎ−メチルアンモニウムアルキル−α−スルホベタイン、Ｎ，Ｎ，Ｎ−トリ（メタ）アクリロイルオキシアルキルアンモニウムアルキル−α−スルホベタイン、Ｎ−（メタ）アクリロイルオキシアルキル−Ｎ，Ｎ−ジメチルアンモニウムα−カルボキシルベタイン、Ｎ，Ｎ−ジ（メタ）アクリロイルオキシアルキル−Ｎ−メチルアンモニウムα−カルボキシルベタイン、Ｎ，Ｎ，Ｎ−トリ（メタ）アクリロイルオキシアルキルアンモニウムα−カルボキシルベタイン等のベタイン基含有アクリル系単量体が挙げられる。ベタイン基含有親水性ポリマーの繰返単位として、これらのベタイン基含有アクリル系単量体を含む場合には、当該ベタイン基含有アクリル系単量体はラジカル重合によって共重合されていればよい。
【００１６】
ベタイン基含有親水性ポリマーにおいて、ベタイン基を有する単量体の構成モル数については、特に制限されないが、例えば、２以上が挙げられ、２〜１００００程度又は１０〜５００程度であり得る。
【００１７】
ベタイン基含有親水性ポリマーにおいて、一方の末端を構成するシラノール基は、モノシラノール基（Si(OH)1）、ジシラノール基（=Si(OH)2）、トリシラノール基（-Si(OH)3）のいずれであってもよいが、便器表面への結合を強固にさせるという観点から、好ましくはジシラノール基又はトリシラノール基、更に好ましくはトリシラノール基が挙げられる。
【００１８】
ベタイン基含有親水性ポリマーの好適な具体例として、下記一般式（１）に示す化合物が挙げられる。
【化１】
2020007541.tif 000002
【００１９】
一般式（１）において、ｎは、１〜３の整数、好ましくは２又は３、更に好ましくは３を示す。
【００２０】
一般式（１）において、ｍは、（Ｒ2−Ｒ3）の繰返単位数であり、２以上を示し、２〜１００００程度又は１０〜５００程度であり得る。ｍとして、好ましくは１００〜１０００程度、より好ましくは３００〜５００程度が挙げられる。
【００２１】
一般式（１）において、ｐは、メチレン基の数であり、０〜１０の整数、好ましくは１〜５の整数、より好ましくは３を示す。
【００２２】
一般式（１）において、Ｒ1は、水素原子、炭素数１〜５の低級アルキル基（メチル基、エチル基、プロピル基、ブチル基等）、又は炭素数１〜５の低級アルコキシ基（メトキシ基、エトキシ基、プロポキシ基、ブトキシ基等）を示す。
【００２３】
一般式（１）において、Ｒ2は、炭素数１〜４のアルキレン基、又は下記一般式（２ａ）に示す基を示す。
【化２】
2020007541.tif 000003
【００２４】
一般式（２ａ）において、Ｒ21は、水素原子、又はメチル基を示す。
【００２５】
一般式（２ａ）において、Ｒ22は、酸素原子、基−ＮＨ−、又は基−ＮＲ221−（Ｒ221は、炭素数１〜４のアルキル基を示す）を示す。Ｒ22として、好ましくは酸素原子、又は基−ＮＨ−が挙げられる。
【００２６】
一般式（２ａ）において、Ｒ23は、単結合、炭素数１〜４のアルキレン基、又は炭素数１〜４のオキシアルキレン基を示す。Ｒ23として、好ましくは炭素数１〜４のアルキレン基、更に好ましくは炭素数２又は３のアルキレン基が挙げられる。
【００２７】
一般式（１）において、Ｒ2が前記一般式（２ａ）に示す基である場合、前記一般式（２ａ）におけるＲ23がＲ3との結合した構造になる。
【００２８】
一般式（１）において、Ｒ3は、一般式（３ａ）に示すスルホベタイン基、一般式（３ｂ）に示すカルボキシベタイン基、又は一般式（３ｃ）に示すホスホリルベタイン基を示す。Ｒ3として、好ましくは、一般式（３ａ）に示すスルホベタイン基、又は一般式（３ｂ）に示すカルボキシベタイン基が挙げられる。
【化３】
2020007541.tif 000004
【００２９】
一般式（３ａ）において、Ｒ31及びＲ32は、同一又は異なって、水素原子、炭素数１〜４のアルキル基、又はアルキル基の炭素数が１〜４の（メタ）アクリロイルオキシアルキル基を示す。Ｒ31及びＲ32として、好ましくは炭素数１〜４のアルキル基、更に好ましくはメチル基が挙げられる。
【００３０】
一般式（３ａ）において、Ｒ33は、炭素数１〜４のアルキレン基、又は炭素数１〜４のオキシアルキレン基を示す。Ｒ33として、好ましくは炭素数１〜４のアルキレン基、より好ましくは炭素数３のアルキレン基が挙げられる。
【００３１】
一般式（３ｂ）において、Ｒ34及びＲ35は、同一又は異なって、水素原子、又は炭素数１〜４のアルキル基を示す。Ｒ34及びＲ35として、好ましくは炭素数１〜４のアルキル基、更に好ましくはメチル基が挙げられる。
【００３２】
一般式（３ｂ）において、Ｒ36は、炭素数１〜４のアルキレン基を示す。Ｒ36として、好ましくは炭素数１又は２のアルキレン基、より好ましくはメチレン基が挙げられる。
【００３３】
一般式（３ｃ）において、Ｒ37は、炭素数１〜４のアルキレン基を示す。
【００３４】
一般式（３ｃ）において、Ｒ38、Ｒ39及びＲ40は、同一又は異なって、水素原子、又は炭素数１〜４のアルキル基を示す。
【００３５】
一般式（１）において、Ｒ4は、水素原子、又は炭素数１〜４のアルキル基を示す。Ｒ4として、好ましくは水素原子が挙げられる。
【００３６】
一般式（１）において、Ｘは、硫黄原子、酸素原子、又は単結合を示す。Ｘとして、好ましくは硫黄原子が挙げられる。
【００３７】
前記ベタイン基含有親水性ポリマーの好適な例として、一般式（１）において、ｎが３；ｍが３００〜５００程度；ｐが３；Ｒ2が前記一般式（２ａ）に示す基であって、Ｒ21が水素原子、Ｒ22が基−ＮＨ−、Ｒ23が炭素数３のアルキレン基；Ｒ3が一般式（３ａ）に示すスルホベタイン基であって、Ｒ31及びＲ32がメチル基、Ｒ33が炭素数３のアルキレン基; Ｒ4が水素原子；Ｘが硫黄原子である化合物が挙げられる。
【００３８】
また、前記ベタイン基含有親水性ポリマーの好適な他の例として、一般式（１）において、ｎが３；ｍが３００〜５００程度；ｐが３；Ｒ2が前記一般式（２ａ）に示す基であって、Ｒ21がメチル基、Ｒ22が酸素原子、Ｒ23が炭素数２のアルキレン基；Ｒ3が一般式（３ｂ）に示すカルボキシベタイン基であって、Ｒ34及びＲ35がメチル基、Ｒ36がメチレン基; Ｒ4が水素原子；Ｘが硫黄原子である化合物が挙げられる。
【００３９】
前記ベタイン基含有親水性ポリマーは、公知の合成方法によって得ることができる。また、前記ベタイン基含有親水性ポリマーとしては、例えば、商品名「ＬＡＭＢＩＣ−７７１Ｗ」、「ＬＡＭＢＩＣ−１０００Ｗ」、「ＬＡＭＢＩＣ−４００ＥＰ」（大阪有機化学工業株式会社)等として市販されており、本発明では、前記ベタイン基含有親水性ポリマーとして市販品を使用することができる。
【００４０】
本発明のトイレ便器用コーティング剤における前記ベタイン基含有親水性ポリマーの濃度については、後述する使用時の濃度を満たすように適宜設定すればよい。
【００４１】
例えば、本発明のトイレ便器用コーティング剤が、希釈されることなく、そのままトイレ便器の表面に適用される態様（以下、「非濃縮タイプ」と表記することもある）である場合には、本発明のイレ便器用コーティング剤における前記ベタイン基含有親水性ポリマーの濃度として、例えば０．０００００１〜９９重量％、好ましくは０．０００００２〜３０重量％、更に好ましくは０．００００１〜２０重量％が挙げられる。
【００４２】
また、例えば、本発明のトイレ便器用コーティング剤が、水で希釈された後にトイレ便器の表面に適用される態様（以下、「濃縮タイプ」と表記することもある）である場合には、本発明のトイレ便器用コーティング剤における前記ベタイン基含有親水性ポリマーの濃度は、希釈後の濃度が前記非濃縮タイプにおける前記ベタイン基含有親水性ポリマーの濃度の範囲になるように、設定される希釈倍率に応じて適宜設定すればよい。本発明のトイレ便器用コーティング剤が濃縮タイプである場合、設定される希釈倍率としては、例えば、１０〜１００００００倍程度、好ましくは１００〜５０００００倍程度、更に好ましくは１０００〜１０００００倍程度が挙げられる。
【００４３】
［その他の成分］
本発明のトイレ便器用コーティング剤は、前記ベタイン基含有親水性ポリマー以外に、他の添加剤や基剤を含んでいてもよい。このような添加剤や基剤としては、例えば、水、１価低級アルコール、多価アルコール、界面活性剤、漂白剤、香料、消臭剤、着色剤、可溶化剤、殺菌剤、キレート剤、増量剤、溶解性調整剤、充填剤、ｐＨ調整剤、増粘剤、無機系ビルダー、有機系ビルダー、酵素等が挙げられる。
【００４４】
本発明のトイレ便器用コーティング剤が非濃縮タイプである場合には、水；メタノール、エタノール、プロパノール、イソプロパノール、ブタノール等の炭素数２〜５の１価アルコール；エチレングリコール、プロピレングリコール、ジプロピレングリコール、グリセリン等の多価アルコール等の水性基剤を配合し、前記ベタイン基含有親水性ポリマーが前述する濃度になるように調整すればよい。
【００４５】
また、本発明のトイレ便器用コーティング剤が濃縮タイプである場合には、前述する基材や添加剤を配合し、設定される希釈倍率に応じて前記ベタイン基含有親水性ポリマーの濃度を適宜調整して、液状、半固形状、固形状のいずれの形状にすればよい。
【００４６】
［使用方法］
本発明のトイレ便器用コーティング剤は、トイレ便器の表面（ボウル部の表面）に対して前記ベタイン基含有親水性ポリマーをコーティングさせ、糞便汚れに対する防汚効果を付与する目的で使用される。
【００４７】
前記ベタイン基含有親水性ポリマーをトイレ便器の表面にコーティングさせるには、前述する濃度に調整した前記ベタイン基含有親水性ポリマーをトイレ便器の表面に接触させればよい。本発明のトイレ便器用コーティング剤が非濃縮タイプである場合には、本発明のトイレ便器用コーティング剤をそのままトイレ便器の表面に接触させればよい。また、本発明のトイレ便器用コーティング剤が濃縮タイプである場合には、本発明のトイレ便器用コーティング剤を設定された希釈倍率になるように水で稀釈してトイレ便器の表面に接触させればよい。
【００４８】
本発明のトイレ便器用コーティング剤をトイレ便器の表面に接触させるには、トイレ便器の表面に対して、本発明のトイレ便器用コーティング剤を噴霧、塗布、流水等を行えばよい。本発明のトイレ便器用コーティング剤をトイレ便器の表面に接触させる際には、必要に応じてブラシでブラッシングを行ってもよい。
【００４９】
本発明のトイレ便器用コーティング剤の１回当たりの使用量については、トイレ便器の表面に接触させる方法等に応じて適宜設定すればよいが、例えば、１回当たりの使用量として、前記ベタイン基含有親水性ポリマーが０．１〜１０００ｍｇ程度となる量が挙げられる。
【００５０】
また、本発明のトイレ便器用コーティング剤を用いて、前記ベタイン基含有親水性ポリマーをコーティングさせたトイレ便器は、トイレの使用によって徐々に前記ベタイン基含有親水性ポリマーが流出するので、例えば、１〜８週間程度に１回の頻度で本発明のトイレ便器用コーティング剤を使用してコーティングを行うことが望ましい。また、本発明のトイレ便器用コーティング剤をフラッシュ水に含有させた状態にしておき、トイレの使用時に前記ベタイン基含有親水性ポリマーがトイレ便器表面にコーティングできるようにしておくことにより、コーティング状態を維持し、優れた防汚効果を持続させることもできる。
【００５１】
２．トイレ便器のコーティング方法
本発明のトイレ便器のコーティング方法は、前記ベタイン基含有親水性ポリマーを含むトイレ便器用コーティング剤をトイレ便器の表面に接触させることを特徴とする。本発明のトイレ便器のコーティング方法によって、トイレの便器の表面に対して優れた防汚効果を付与することが可能になる。
【００５２】
本発明のトイレ便器のコーティング方法の具体的態様については、前記「１．トイレ便器用コーティング剤」の欄に記載の通りである。
【実施例】
【００５３】
以下、実施例を挙げて、本発明を説明するが、本発明はこれらの実施例に限定されるものではない。
【００５４】
試験例１
先ず、以下に示す試験液を準備した。
ベタイン基含有親水性ポリマー含有液１：一般式（１）において、ｎが３；ｍが３５０程度；ｐが３；Ｒ2が前記一般式（２ａ）に示す基であって、Ｒ21が水素原子、Ｒ22が基−ＮＨ−、Ｒ23が炭素数３のアルキレン基；Ｒ3が一般式（３ａ）に示すスルホベタイン基であって、Ｒ31及びＲ32がメチル基、Ｒ33が炭素数３のアルキレン基; Ｒ4が水素原子；Ｘが硫黄原子であるベタイン基含有親水性ポリマーを含有する液。ベタイン基含有親水性ポリマー含有液１には、当該ベタイン基含有親水性ポリマーが１〜２０重量％含まれている。
ベタイン基含有親水性ポリマー含有液２：一般式（１）において、ｎが３；ｍが４５０程度；ｐが３；Ｒ2が前記一般式（２ａ）に示す基であって、Ｒ21がメチル基、Ｒ22が酸素原子、Ｒ23が炭素数２のアルキレン基；Ｒ3が一般式（３ｂ）に示すカルボキシベタイン基であって、Ｒ34及びＲ35がメチル基、Ｒ36がメチレン基; Ｒ4が水素原子；Ｘが硫黄原子であるベタイン基含有親水性ポリマーを含有する液。ベタイン基含有親水性ポリマー含有液２には、当該ベタイン基含有親水性ポリマーが１〜２０重量％含まれている。
イソプレングリコール含有液：イソプレングリコール９９重量％含有液、商品名「ＩＰＧ−Ｓ」（株式会社クラレ）
ポリオキシエチレンソルビタンモノオレート含有液：商品名「ブラウノンＯＴ−１０６」（青木油脂工業株式会社）
ポリオキシエチレンソルビタントリオレエート含有液：商品名「ブラウノンＯＴ−３２０」（青木油脂工業株式会社）
ポリオキシエチレンステアリルエーテル含有液：商品名「ブラウノンＳＲ−７２０」（青木油脂工業株式会社）
ポリグリセリン脂肪酸エステル含有液：商品名「グリサーフＤＰ−９」（青木油脂工業株式会社）
ポリオキシエチレン合成アルコールエーテル含有液：商品名「ファインサーフＮＥ−５０」（青木油脂工業株式会社）
ポリエーテル変性シリコン含有液：商品名「ＳＨ３７７１Ｍ」（東レ・ダウコーニング株式会社）
プロピレングリコールモノリシノレート含有液：商品名「ＰＧＭＲ」（伊藤製油株式会社）
アクリルポリマー含有液：アクリルポリマー６０重量％含有液、商品名「ポリフローＫＬ−８５０」（共栄社化学株式会社）
両新媒性オリゴマー含有液：両新媒性オリゴマー１４重量％含有液、商品名「ポリフローＫＬ−９００」（共栄社化学株式会社）
ポリエチレンオキサイド含有液：ポリエチレンオキサイド９６重量％含有液、商品名「アルコックスＥ−３０」（名成化学工業株式会社）
アセチレングリコール含有液：アセチレングリコール１００重量％含有液、商品名「サーフィノール４８５」（日信化工株式会社）
【００５５】
衛生陶器のカットタイル（ＫＹタイルＰ４−１００、日本テストパネル株式会社製、１ｃｍ×５ｃｍ、厚み０．５ｃｍ）をアセトンで洗浄した後に、蒸留水で洗浄し、自然乾燥を行った。乾燥後のカットタイルに、前記試験液２滴（約４０μｌ）を滴下して全体に塗り広げた後に自然乾燥させた。その後、試験液で処理したカットタイルの表面に、疑似糞便としてオレイン酸を３か所（１カ所当たり０．０２ｇ）に滴下し、この状態のカットタイルを、常温の蒸留水１５０ｍｌを入れた３００ｍｌ容のビーカーの底に３秒間かけて沈め、静置した。カットタイルをビーカーの底に沈めた時点から、３か所の疑似糞便が全て剥がれるまでの時間を計測し、以下の判定基準に従って、防汚効果を評価した。
＜防汚効果の判定基準＞
◎：３か所の疑似糞便が全て剥がれるまでに要した時間が３０秒以下である。
○：３か所の疑似糞便が全て剥がれるまでに要した時間が３０秒超６０秒以下である。
×：３か所の疑似糞便が全て剥がれるまでに要した時間が６０秒超である。
【００５６】
得られた結果を表１に示す。従来、硬質表面の親水化処理に使用されている処理液である比較例１〜１２では、疑似糞便に対する防汚効果が不十分であった。これに対して、ベタイン基を有する単量体を繰返単位として含み、且つ一方の末端がシラノール基を有するベタイン基含有親水性ポリマーを含む液を使用した実施例１及び２の場合には、疑似糞便に対する防汚効果が格段に優れていた。
【００５７】
【表１】
2020007541.tif 000005
【００５８】
試験例２
試験液として、前記試験例１で使用したベタイン基含有親水性ポリマー溶液１及び２を準備した。衛生陶器のカットタイル（ＫＹタイルＰ４−１００、日本テストパネル株式会社製、１ｃｍ×５ｃｍ、厚み０．５ｃｍ）をアセトンで洗浄した後に、蒸留水で洗浄し、自然乾燥を行った。乾燥後のカットタイルに、前記試験液２滴（約４０μｌ）を滴下して全体に塗り広げた後に自然乾燥させた。その後、カットタイルを、試験液で処理した面が上になるようにして、実験用のトイレ便器内に固定し、フラッシュ水を１０５回フラッシュさせた（１回のフラッシュ当たりの水量は約１０ｌ）。１０５回のフラッシュが終了した後に、カットタイルを回収して１日間自然乾燥した。自然乾燥後のカットタイルの表面（試験液で処理した面）に、疑似糞便としてオレイン酸を３か所（１カ所当たり０．０２ｇ）に滴下し、この状態のカットタイルを、常温の蒸留水１５０ｍｌを入れた３００ｍｌ容のビーカーの底に３秒間かけて沈め、静置した。カットタイルをビーカーの底に沈めた時点から、３か所の疑似糞便が全て剥がれるまでの時間を計測し、前記試験例１と同様の判定基準で、耐水試験後の防汚効果を評価した。
【００５９】
得られた結果を表２に示す。この結果、ベタイン基を有する単量体を繰返単位として含み、且つ一方の末端がシラノール基を有するベタイン基含有親水性ポリマーを含む液を使用した場合には、１０５回のフラッシュ後でも、当該ベタイン基含有親水性ポリマーがコーティングされた状態が維持され、疑似糞便に対する防汚効果が奏されることが確認された。
【表２】
2020007541.tif 000006
【００６０】
試験例３
試験液として、前記試験例１で使用したベタイン基含有親水性ポリマー溶液１及び２を準備した。衛生陶器のカットタイル（ＫＹタイルＰ４−１００、日本テストパネル株式会社製、１ｃｍ×５ｃｍ、厚み０．５ｃｍ）をアセトンで洗浄した後に、蒸留水で洗浄し、自然乾燥を行った。乾燥後のカットタイルに、前記試験液２滴（約４０μｌ）を滴下して全体に塗り広げた後に自然乾燥させた。その後、カットタイルを、表３に示す組成の人工尿８００ｍｌ中に４０℃で３０秒間浸漬させた。次いで、人工尿からカットタイルを取り出し、水道水８００ｍｌ中に２０℃で６０秒間浸漬させ、水道水から取り出した後、自然乾燥させた。人工尿及び水道水への浸漬のサイクルを１０回繰り返した。その後、カットタイルを回収して１日間自然乾燥した。自然乾燥後のカットタイルの表面（試験液で処理した面）に、疑似糞便としてオレイン酸を３か所（１カ所当たり０．０２ｇ）に滴下し、この状態のカットタイルを、常温の蒸留水１５０ｍｌを入れた３００ｍｌ容のビーカーの底に３秒間かけて沈め、静置した。カットタイルをビーカーの底に沈めた時点から、３か所の疑似糞便が全て剥がれるまでの時間を計測し、前記試験例１と同様の判定基準で、人工尿浸漬後の防汚効果を評価した。
【００６１】
【表３】
2020007541.tif 000007
【００６２】
得られた結果を表４に示す。この結果、ベタイン基を有する単量体を繰返単位として含み、且つ一方の末端がシラノール基を有するベタイン基含有親水性ポリマーを含む液で表面コーティングした場合には、人工尿に浸漬した後であっても、当該ベタイン基含有親水性ポリマーがコーティングされた状態が維持され、疑似糞便に対する防汚効果が奏されることが確認された。
【表４】
2020007541.tif 000008
【００６３】
試験例４
試験液として、前記試験例１で使用したベタイン基含有親水性ポリマー溶液１及び２を準備した。衛生陶器のカットタイル（ＫＹタイルＰ４−１００、日本テストパネル株式会社製、１ｃｍ×５ｃｍ、厚み０．５ｃｍ）をアセトンで洗浄した後に、蒸留水で洗浄し、自然乾燥を行った。
【００６４】
乾燥後のカットタイルに対して、以下の摩擦付加処理を行った。学振形染色摩擦堅牢度試験機（安田精機製作所製）の摩擦子の先端にプラスチック製ブラシ（縦６０ｍｍ、横３０ｍｍ、毛丈３０ｍｍ）を取り付け、前記処理後のカットタイルの表面（試験液で処理した面）に対して８００ｇの荷重でプラスチック製ブラシを接触させた。次いで、カットタイル上に０．１ｇの水道水を垂らして、８００ｇの荷重を維持しながらプラスチック製ブラシを、カットタイルの一方の端から他方の端までの往復を繰り返し行った。なお、カットタイルの往復は、１往復当たり２秒の往復速度で、１０往復毎にカットタイル上に０．１ｇの水道水を垂らして、合計３００往復させた。
【００６５】
摩擦付加処理後のカットタイルを自然乾燥させた後に、カットタイルの表面（試験液で処理した面）に、疑似糞便としてオレイン酸を３か所（１カ所当たり０．０２ｇ）に滴下し、この状態のカットタイルを、常温の蒸留水１５０ｍｌを入れた３００ｍｌ容のビーカーの底に３秒間かけて沈め、静置した。カットタイルをビーカーの底に沈めた時点から、３か所の疑似糞便が全て剥がれるまでの時間を計測し、前記試験例１と同様の判定基準で、摩擦付加処理後の防汚効果を評価した。
【００６６】
得られた結果を表５に示す。この結果、ベタイン基を有する単量体を繰返単位として含み、且つ一方の末端がシラノール基を有するベタイン基含有親水性ポリマーを含む液で表面コーティングした場合には、摩擦付加処理した後であっても、当該ベタイン基含有親水性ポリマーがコーティングされた状態が維持され、疑似糞便に対する防汚効果が奏されることが確認された。
【表５】
2020007541.tif 000009